(57)【特許請求の範囲】
【請求項１】
コーティングされた研磨材積層ディスクであって：
裏材ディスクであって、前記裏材ディスクが：
織布と、
第一の含浸剤を含む第一の布地処理剤を有するガラス繊維を含むガラス布地と、
前記織布とガラス布地との間に配置された熱可塑性積層接着剤であって、前記熱可塑性積層接着剤が、前記織布を前記ガラス布地に対して固定しており、前記熱可塑性積層接着剤が、約１４０℃〜１９０℃の範囲の溶融開始温度を有し、かつ、少なくとも８７のショアーＡデュロメータ値を有するポリウレタンを含む、熱可塑性積層接着剤と
を含む裏材ディスク、並びに
前記織布に近接する前記裏材に対して固定された研磨材層であって、前記研磨材層が、少なくとも１種の結合剤及び研磨材粒子を含む、研磨材層を含む、コーティングされた研磨材積層ディスク。
【請求項２】
コーティングされた研磨材積層ディスクの製造方法であって、前記方法が：
裏材を提供する工程であって、前記裏材が：
織布と、
ガラス繊維を含み、かつ、第一の含浸剤を有するガラス布地と、
前記織布とガラス布地との間に配置された熱可塑性積層接着剤であって、前記熱可塑性積層接着剤が、前記織布を前記ガラス布地に対して固定しており、前記熱可塑性積層接着剤が、約１４０℃〜１９０℃の範囲の溶融開始温度を有し、かつ、少なくとも８７のショアーＡデュロメータ値を有するポリウレタンを含む、熱可塑性積層接着剤と
を含む、裏材を提供する工程、並びに
前記織布に近接し、かつ、これに対して固定された研磨材層を前記裏材上に形成する工程であって、前記研磨材層が、少なくとも１種の結合剤及び研磨材粒子を含んで、コーティングされた研磨材積層体を提供する、研磨材層を前記裏材上に形成する工程、並びに
前記コーティングされた研磨材積層体を前記コーティングされた研磨材積層ディスクに変換する工程を含む、コーティングされた研磨材積層ディスクの製造方法。
【請求項３】
コーティングされた研磨材積層ディスクの製造方法であって、前記方法が：
裏材ディスクを製造する工程であって、前記裏材ディスクが：
織布と、
ガラス繊維を含み、かつ、第一の含浸剤を有するガラス布地と、
前記織布とガラス布地との間に配置された熱可塑性積層接着剤であって、前記熱可塑性積層接着剤が、前記織布を前記ガラス布地に対して固定しており、前記熱可塑性積層接着剤が、約１４０℃〜１９０℃の範囲の溶融開始温度を有し、かつ、少なくとも８７のショアーＡデュロメータ値を有するポリウレタンを含む、熱可塑性積層接着剤と
を含む、裏材ディスクを提供する工程、並びに
前記織布に近接し、かつ、これに対して固定された研磨材層を前記裏材ディスク上に形成する工程であって、前記研磨材層が、少なくとも１種の結合剤及び研磨材粒子を含んで、前記コーティングされた研磨材積層ディスクを提供する、前記裏材ディスク上に研磨材層を形成する工程を含む、コーティングされた研磨材積層ディスクを作成する方法。
【請求項４】
コーティングされた研磨材積層ディスクの製造方法であって、前記方法が：
コーティングされた研磨材物品を提供する工程であって、前記物品が：
織布と、
前記織布に近接し、かつ、これに対して固定された研磨材層であって、前記研磨材層が、少なくとも１種の結合剤及び研磨材粒子を含む、研磨材層と
を含む、コーティングされた研磨材物品を提供する工程、並びに
熱可塑性積層接着剤を用いて、前記第一のコーティングされた研磨材物品を、ガラス繊維を含み、かつ、第一の含浸剤を有するガラス布地に積層して、コーティングされた研磨材積層体を提供する工程であって、前記熱可塑性積層接着剤が、約１４０℃〜１９０℃の範囲の溶融開始温度を有し、かつ、少なくとも８７のショアーＡデュロメータ値を有するポリウレタンを含む、コーティングされた研磨材積層体を提供する工程、並びに
前記コーティングされた研磨材積層体を前記コーティングされた研磨材積層ディスクに変換する工程を含む、コーティングされた研磨材積層ディスクの製造方法。
【請求項５】
コーティングされた研磨材積層ディスクの製造方法であって、前記方法が：
コーティングされた研磨材ディスクを提供する工程であって、前記ディスクが：
織布と、
前記織布に近接し、かつ、これに対して固定された研磨材層であって、前記研磨材層が、少なくとも１種の結合剤及び研磨材粒子を含む、研磨材層と
を含む、コーティングされた研磨材ディスクを提供する工程、並びに
熱可塑性積層接着剤を用いて、前記第一のコーティングされた研磨材物品を、ガラス繊維を含み、かつ、第一の含浸剤を有するガラス布地ディスクに積層して、前記コーティングされた研磨材積層ディスクを提供する工程であって、前記熱可塑性積層接着剤が、約１４０℃〜１９０℃の範囲の溶融開始温度を有し、かつ、少なくとも８７のショアーＡデュロメータ値を有するポリウレタンを含む、コーティングされた研磨材積層ディスクを提供する工程を含む、コーティングされた研磨材積層ディスクの製造方法。
【発明の詳細な説明】
【技術分野】
【０００１】
原文中に記載なし。
【背景技術】
【０００２】
一般に、コーティングされた研磨材積層ディスクは、裏材に固定された研磨材粒子を有する。コーティングされた研磨材積層ディスクは通常、表裏をなす２つの主表面と、主表面の一方に固定された研磨材層とを有する裏材を含む。研磨材層は通常、研磨材粒子と、研磨材粒子を裏材に固定する結合剤とを含む。
【０００３】
ある一般的なタイプのコーティングされた研磨材積層ディスクは、メイク層とサイズ層と研磨材粒子とから形成される研磨材層を有する。このようなコーティングされた研磨材積層ディスクを製造するに際しては通常、硬化性のメイク層前駆体は、裏材の主表面に塗布されて、任意に部分的に硬化される。次に、研磨材粒子は、（任意に部分的に硬化された）硬化性のメイク層前駆体に少なくとも部分的に埋め込まれ、更にメイク層前駆体は、十分に硬化されてメイク層となって、これが研磨材粒子を裏材に固定する。次いで、硬化性のサイズ層前駆体は、メイク層及び研磨材粒子の上に塗布された後、サイズ層前駆体が十分に硬化されて、サイズ層となる。
【０００４】
別の一般的なタイプのコーティングされた研磨材積層ディスクは、裏材の主表面に固定された研磨材層を含むものであるが、これにおいては、研磨材層は、硬化性の結合剤前駆体及び研磨材粒子を有するスラリーを裏材の主表面上に塗布し、次に結合剤前駆体を十分に硬化して研磨材層を形成する工程によってもたらされる。
【０００５】
コーティングされた研磨材積層ディスクは更に、研磨材層を覆うスーパーサイズ層を含むことがある。スーパーサイズ層は、典型的には、研削助剤及び／又は目づまり防止材を包含する。
【０００６】
コーティングされた研磨材積層ディスクに使用される裏材は、１つ以上の塗布コーティングで処理されてもよい。典型的な裏材処理の例は、裏サイズ（backsize）（すなわち、研磨材層と反対側の裏材の主表面上のコーティング）、プレサイズ（presize）若しくは繋ぎ層（すなわち、研磨材層と裏材との間に配置される裏材上のコーティング）、及び／又は裏材を飽和させる含浸剤がある。サブサイズ（subsize）は、既に処理された裏材に塗布されるという点を除いて、飽和剤に類似している。
【発明の概要】
【発明が解決しようとする課題】
【０００７】
原文中に記載なし。
【課題を解決するための手段】
【０００８】
本発明は、一態様において、コーティングされた研磨材積層ディスクを提供しており、これは：
裏材ディスクであって、裏材ディスクが：
織布と、
第一の含浸剤を含む第一の布地処理剤を有するガラス繊維を含むガラス布地と、
織布とガラス布地との間に配置された熱可塑性積層接着剤であって、熱可塑性積層接着剤は、織布をガラス布地に対して固定しており、熱可塑性積層接着剤が、約１４０℃〜１９０℃の範囲の溶融開始温度を有し、かつ、
少なくとも２０メガパスカルのＩＳＯ  ５２７による引張り強度を有するポリアミド、又は
少なくとも８７のショアーＡデュロメータを有するポリウレタン、又は
これらの混合物を含む、熱可塑性積層接着剤とを含む裏材ディスク、並びに
織布に近接し、かつ、裏材に対して固定された研磨材層であって、研磨材層が少なくとも１つの結合剤及び研磨材粒子を含む、研磨材層を含むものである。
【０００９】
幾つかの実施形態では、研磨材層は、メイク層及びサイズ層を含む。幾つかの実施形態では、コーティングされた研磨材積層ディスクは更に、サイズ層の少なくとも一部に重なるスーパーサイズ層を含む。幾つかの実施形態では、ガラス布地は、織りガラス布地である。幾つかの実施形態では、ガラス布地は、平方メートル当たり７０〜６８０グラム（平方ヤード当たり２〜２０オンス）の坪量を有する。幾つかの実施形態では、織布は、ポリエステルを含む。幾つかの実施形態では、織布は、平方メートル当たり７０〜６８０グラム（平方ヤード当たり２〜２０オンス）の坪量を有する。幾つかの実施形態では、織布は更に、裏サイズ（backsize）、プレサイズ、第二の含浸剤、及びこれらの組合せからなる群から選択される、第二の布地処理剤を含む。幾つかの実施形態では、裏材ディスクは、０．２５〜２．５４ｍｍ（１０〜１００ミル）の厚さを有する。幾つかの実施形態では、裏材ディスクは更に、その中に中央開口部を有する。幾つかの実施形態では、研磨材ディスクは更に、中央に配置されてガラス布地に固着された取付け具を含む。幾つかの実施形態では、積層接着剤は、そのポリアミドを含む。
【００１０】
本発明による、コーティングされた研磨材積層ディスクは、有用な種々の方法により作成されてもよい。
【００１１】
それ故に、本発明は、別の態様において、コーティングされた研磨材積層ディスクの製造方法を提供しており、その方法は：
裏材を提供する工程であって、裏材が：
織布と、
ガラス繊維を含み、かつ、第一の含浸剤を有するガラス布地と、
織布とガラス布地との間に配置された熱可塑性積層接着剤であって、熱可塑性積層接着剤は、織布をガラス布地に対して固定しており、熱可塑性積層接着剤が、約１４０℃〜１９０℃の範囲の溶融開始温度を有し、かつ、
少なくとも２０メガパスカルのＩＳＯ  ５２７による引張り強度を有するポリアミド、又は
少なくとも８７のショアーＡデュロメータを有するポリウレタン、又は
これらの混合物を含む、熱可塑性積層接着剤とを含む、裏材を提供する工程、並びに
織布に近接し、かつ、これに対して固定して研磨材層を裏材上に形成する工程であって、研磨材層は、少なくとも１種の結合剤及び研磨材粒子を含んで、コーティングされた研磨材積層体を提供する、研磨材層を裏材上に形成する工程、並びに
コーティングされた研磨材積層体をコーティングされた研磨材積層ディスクに変換する工程を含むものである。
【００１２】
本発明は、更に別の態様において、コーティングされた研磨材積層ディスクの製造方法を提供しており、その方法は：
裏材ディスクを提供する工程であって、裏材ディスクが：
織布と、
ガラス繊維を含み、かつ、第一の含浸剤を有するガラス布地と、
織布とガラス布地との間に配置された熱可塑性積層接着剤であって、熱可塑性積層接着剤は、織布をガラス布地に対して固定しており、熱可塑性積層接着剤が、約１４０℃〜１９０℃の範囲の溶融開始温度を有し、かつ、
少なくとも２０メガパスカルのＩＳＯ  ５２７による引張り強度を有するポリアミド、又は
少なくとも８７のショアーＡデュロメータを有するポリウレタン、又は
これらの混合物を含む、熱可塑性積層接着剤とを含む、裏材ディスクを提供する工程、並びに
織布に近接し、かつ、これに対して固定された研磨材層を裏材ディスク上に形成する工程であって、研磨材層は、少なくとも１種の結合剤及び研磨材粒子を含んで、コーティングされた研磨材積層ディスクを提供する、裏材ディスク上に研磨材層を形成する工程を含むものである。
【００１３】
本発明は、更に別の態様において、コーティングされた研磨材積層ディスクの製造方法を提供しており、その方法は：
コーティングされた研磨材物品を提供する工程であって、物品が：
織布と、
織布に近接し、かつ、これに対して固定された研磨材層であって、研磨材層は、少なくとも１種の結合剤及び研磨材粒子を含む、研磨材層とを含む、コーティングされた研磨材物品を提供する工程、並びに
熱可塑性積層接着剤を用いて、コーティングされた研磨材第一の物品を、ガラス繊維を含み、かつ、第一の含浸剤を有するガラス布地に積層して、コーティングされた研磨材積層体を提供する工程であって、熱可塑性積層接着剤が、約１４０℃〜１９０℃の範囲の溶融開始温度を有し、かつ、
少なくとも２０メガパスカルのＩＳＯ  ５２７による引張り強度を有するポリアミド、又は
少なくとも８７のショアーＡデュロメータを有するポリウレタン、又は
これらの混合物を含む、コーティングされた研磨材積層体を提供する工程、並びに
コーティングされた研磨材積層体をコーティングされた研磨材積層ディスクに変換する工程を含むものである。
【００１４】
本発明は、更に別の態様において、コーティングされた研磨材積層ディスクの製造方法を提供しており、その方法は：
コーティングされた研磨材ディスクを提供する工程であって、ディスクが：
織布と、
織布に近接し、かつ、これに対して固定した研磨材層であって、研磨材層が少なくとも１種の結合剤及び研磨材粒子を含む、研磨材層とを含む、コーティングされた研磨材ディスクを提供する工程、並びに
熱可塑性積層接着剤を用いて、コーティングされた研磨材第一の物品を、ガラス繊維を含み、かつ、第一の含浸剤を有するガラス布地ディスクに積層して、コーティングされた研磨材積層ディスクを提供する工程であって、熱可塑性積層接着剤が、約１４０℃〜１９０℃の範囲の溶融開始温度を有し、かつ、
少なくとも２０メガパスカルのＩＳＯ  ５２７による引張り強度を有するポリアミド、又は
少なくとも８７のショアーＡデュロメータを有するポリウレタン、又は
これらの混合物を含む、コーティングされた研磨材積層ディスクを提供する工程を含むものである。
【００１５】
幾つかの実施形態では、その方法は更に、サイズ層の少なくとも一部にスーパーサイズ層を重ねる工程を含む。幾つかの実施形態では、その方法は更に、コーティングされた研磨材積層ディスク中に中央開口部を設ける工程を含む。幾つかの実施形態では、その方法は更に、中央に配置した取付け具をコーティングされた研磨材積層ディスクに対して固着する工程を含む。幾つかの実施形態では、その方法は更に、コーティングされた研磨材積層ディスクを熱成形する工程を含む。
【００１６】
本発明による、コーティングされた研磨材積層ディスクは、ワークピースの研磨にとって有用であり、頻繁な使用の間の層間剥離に対して抵抗を呈し、通常はその上、高速削り取り、長寿命、及び低さや剥ぎ（low shelling）などの他の研磨特性の有用な水準を達成する。
【００１７】
本明細書で使用するとき、
用語「ＩＳＯ  ５２７」は、技術正誤表１（１９９８年）及び技術正誤表２（２００１年）により修正された、国際標準化機構（ＩＳＯ）試験方法ＩＳＯ  ５２７−３（１９９５年）「プラスチック−引張り特性の決定−パート３：フィルム及びシートの試験条件（Plastics -- Determination of tensile properties -- Part 3: Test conditions for films and sheets）」を指し；
用語「ディスク」は、概ね平らで薄い形状を有し、かつ、概ね円形の周囲を有する対象物を指し、並びに円形周囲と、例えば貝殻形状又は楕円形状などの変形周囲との両方を包含し；
用語「織布」は、編んだ若しくはかぎ針編みの布地及び／又は織った布地を包含し；
用語「不織布」は、織布でない布地を指し；
用語「熱可塑性」は、加熱されたときに軟化又は溶けて、冷却されたときに再び硬化及び堅くなる特性を有することを意味し（熱可塑性材料は通常、感知し得る化学変化を受けることなく、繰り返して再溶融及び冷却可能である）；
用語「熱硬化性」は、加熱ないしは別の方法で硬化されたときに、（例えば、化学的架橋反応により）永久的に硬くなる特性を有することを意味し；
用語「ポリウレタン」は、カルバメート（すなわち、−ＯＣ（＝Ｏ）ＮＨ−）及び／又は尿素（すなわち、−ＨＮＣ（＝Ｏ）ＮＨ−）主鎖の機能性を有する繰り返しサブユニットを含有する高分子化合物を包含し；及び
用語「ポリアミド」は、アミド主鎖の機能性を有する繰り返しサブユニットを含有する高分子化合物を指す。
【図面の簡単な説明】
【００１８】
【図１】本発明による、コーティングされた研磨材の代表的な積層ディスクの断面での概略的な側面図。
【図２】本発明の一実施形態による、コーティングされた研磨材の代表的な積層ディスクの斜視図。
【図３】本発明の一実施形態による、コーティングされた研磨材の別の代表的な積層ディスクの斜視図。
【発明を実施するための形態】
【００１９】
ここで図１を参照すると、コーティングされた研磨材の代表的な積層ディスク１００は、裏材ディスク１２０に固定された研磨材層１３０を有する。裏材ディスク１２０に固定された研磨材層１３０は、メイク層１４０、サイズ層１５０、及び研磨材粒子１６０を有する。任意のスーパーサイズ層１７０は、サイズ層１５０に重なる。裏材ディスク１２０は、織布１２４と、含浸剤（図示せず）を浸透されたガラス布地１２５と、織布１２４とガラス布地１２５との間に配置された熱可塑性積層接着剤１２２とを含む。織布１２４は、その上に配置された、任意のプレサイズ１２６及び裏サイズ（backsize）１２８を有する。
【００２０】
幾つかの実施形態では、研磨材層は、メイク層及びサイズ層を含み、これらが研磨材粒子を裏材ディスクに固定している。メイク層及びサイズ層は、研磨用途での使用に好適な、いかなる結合剤樹脂を含んでもよい。多数の有用な結合剤樹脂が既知であり、これらには、フェノール結合剤類、アクリル結合剤類、エポキシ結合剤類、イソシアヌレート結合剤類、ユリアホルムアルデヒド結合剤類、アミノプラスト結合剤類、及びこれらの混合物が挙げられる。結合剤樹脂は、対応する硬化性の結合剤前駆体を、例えば、遊離基で重合可能なモノマー及び／又はオリゴマー類、エポキシ樹脂類、フェノール樹脂類、アミノプラスト樹脂類、ユリアホルムアルデヒド樹脂類、イソシアヌレート樹脂類、及びこれらの混合物を、通常は好適な硬化剤（例えば、光開始剤、触媒、架橋剤など）の存在下で少なくとも部分的に硬化（すなわち架橋）させることによって一般に調製されており、これらについては当該技術分野において周知である。メイク層及びサイズ層は、例えば、カップリング剤、繊維、潤滑剤、可塑剤、懸濁化剤、湿潤剤、充填剤、界面活性剤、粉砕助剤、染料、及び顔料などの結合剤と組合せて他の従来の構成成分が包含されてもよい。
【００２１】
典型的には、メイク層は、通常は裏材ディスクに変換する前の（処理済み又は未処理の）織布の少なくとも一部に、好適な結合剤前駆体を含むメイク層前駆体をコーティングすることによって調製される。次に、研磨材粒子は、（例えば静電コーティングによって）メイク層前駆体中に少なくとも部分的に埋め込まれて、メイク層前駆体が少なくとも部分的に硬化される。メイク層前駆体は通常、研磨材粒子のコーティングの前に部分的に硬化され、製造プロセス後の時点で更に硬化されるが、これは必須条件ではない。次に、サイズ層は、（メイク層前駆体に使用された結合剤前駆体と同一であっても異なってもよい）好適な結合剤前駆体を含むサイズ層前駆体を、メイク層及び研磨材粒子の少なくとも一部にコーティングすることによって、及びサイズ層前駆体を少なくとも部分的に硬化することによって、調製される。
【００２２】
好適な研磨材粒子は、研磨材技術分野で周知であり、例えば、溶融酸化アルミニウム、熱処理酸化アルミニウム、擬粉砕性酸化アルミニウム、白色溶融酸化アルミニウム、黒色炭化ケイ素、緑色炭化ケイ素、二ホウ化チタン、炭化ホウ素、炭化タングステン、炭化チタン、ダイヤモンド、立方晶窒化ホウ素、ガーネット、溶融アルミナジルコニア、ゾルゲル研磨材粒子、シリカ、酸化鉄、酸化クロム、酸化セリウム、ジルコニア、チタニア、ケイ酸塩類、炭酸金属類（炭酸カルシウム（例えば、白亜、方解石、でい灰岩、トラバーチン、大理石、及び石灰岩）、炭酸カルシウムマグネシウム、炭酸ナトリウム、炭酸マグネシウムなど）、シリカ（例えば、石英、ガラスビーズ、ガラスバブル、及びガラス繊維）ケイ酸塩類（例えば、タルク、粘土類、（モンモリロナイト）長石、雲母、ケイ酸カルシウム、メタケイ酸カルシウム、アルミノケイ酸ナトリウム、ケイ酸ナトリウム）硫酸金属類（例えば、硫酸カルシウム、硫酸バリウム、硫酸ナトリウム、硫酸ナトリウムアルミニウム、硫酸アルミニウム）、セッコウ、アルミニウム三水和物、グラファイト、金属酸化物類（例えば、酸化スズ、酸化カルシウム）、酸化アルミニウム、二酸化チタン）及び金属亜硫酸塩類（例えば、亜硫酸カルシウム）、金属粒子（例えば、スズ、鉛、銅）、熱可塑性材料（例えば、ポリカーボネート、ポリエーテルイミド、ポリエステル、ポリエチレン、ポリスルホン、ポリスチレン、アクリロニトリル−ブタジエン−スチレンブロックコポリマー、ポリプロピレン、アセタールポリマー類、ポリ塩化ビニル、ポリウレタン類、ナイロン）から形成されたプラスチック研磨材粒子、架橋されたポリマー類（例えば、フェノール樹脂類、アミノプラスト樹脂類、ウレタン樹脂類、エポキシ樹脂類、アクリレート樹脂類、アクリル化イソシアヌレート樹脂類、ユリアホルムアルデヒド樹脂類、イソシアヌレート樹脂類、アクリル化ウレタン樹脂類、アクリル化エポキシ樹脂類）から形成されたプラスチック研磨材粒子、並びにこれらの組合せなどが挙げられる。
【００２３】
研磨材粒子は、いかなる寸法（例えば、０．１〜５０００マイクロメートルの寸法範囲）を有してもよく、及び産業界で認められている標準に、例えば、ＡＮＳＩ（米国規格協会（American National Standard Institute））、ＦＥＰＡ（欧州砥粒製造者協会（Federation of European Producers of Abrasives））、又はＪＩＳ（日本工業規格（Japanese Industrial Standard））などに、対応してもよい。
【００２４】
本発明による、コーティングされた研磨材積層ディスクを作成する１つの方法では、硬化性のメイク層前駆体は、通常はプレサイズ処理された、織布の表面に塗布される。
【００２５】
利用されるメイク層前駆体の（固形物基準の）坪量は、例えば、意図される用途（単数又は複数）、研磨材粒子の種類（単数又は複数）、及び調整されるコーティングされた研磨材積層ディスクの特性によって決められてもよいが、一般的には、１、２、又は５ｇ／ｍ２から２０、２５、４００、又は更に６００ｇ／ｍ２までの範囲内にある。メイク層前駆体は、メイク層前駆体を裏材に塗布するためのいかなる既知のコーティング方法によって塗布されてもよく、例えば、ロールコーティング、ダイ押出しコーティング、カーテンコーティング、ナイフコーティング、グラビアコーティング、及びスプレーコーティングが挙げられる。硬化性のメイク層前駆体が織布のプレサイズ処理された表面に塗布された後、及び硬化性メイク層前駆体の（例えば硬化による）固化の前に、研磨材粒子が、メイク層前駆体の上に堆積される。研磨材粒子のコーティング重量は、例えば、研磨材をコーティングされる所望の特定の積層ディスク、研磨材粒子を適用するためのプロセス、及び研磨材粒子の寸法によって決められてもよいが、通常は、１〜２０００ｇ／ｍ２の範囲にある。所望により、硬化性メイク層前駆体は、研磨材粒子がメイク層前駆体上に堆積される前に、部分的に硬化されてもよい。研磨材粒子の堆積に続いて、メイク層前駆体が少なくとも部分的に硬化されて、メイク層となる。硬化は、いかなる好適な手段（例えば、熱、マイクロ波放射、紫外線及び／又は可視光、電子ビーム）によって達成されてもよく、通常は、硬化性メイク層前駆体の選択によって決まる。
【００２６】
硬化性のサイズ層前駆体は、メイク層及び研磨材粒子の少なくとも一部の上に塗布され、少なくとも部分的に硬化されてサイズ層になる。硬化は、いかなる好適な手段（例えば、熱、マイクロ波放射、紫外線及び／又は可視光、電子ビーム）によって達成されてもよく、通常は、サイズ層前駆体の選択によって決まる。サイズ層前駆体の（固形物基準の）坪量は、通常は、意図される用途（単数又は複数）、研磨材粒子の種類（単数又は複数）、及び調製されるコーティング研磨材積層ディスクの特性に依存して変化するものであるが、一般的には、１又は５ｇ／ｍ２から３００又は更に８００ｇ／ｍ２以上までの範囲内にある。サイズ層前駆体は、サイズ層を裏材に塗布するための既知のいずれかのコーティング方法によって塗布されてもよく、これには、例えば、ロールコーティング、ダイ押出しコーティング、カーテンコーティング、及びスプレーコーティングが挙げられる。
【００２７】
幾つかの実施形態では、研磨材層は、結合剤中に分散された研磨材粒子を含んでおり、これは一般にスラリーコートと呼ばれる。スラリーコートは、構造化されていても（例えば、所定のトポロジー表面を有しても）よく、構造化されていなくてもよい。
【００２８】
典型的には、スラリー層は、その中に分散された研磨材粒子を有する硬化性結合剤前駆体を、通常は裏材ディスクに変換される前の、（処理された又は未処理の）織布の少なくとも一部にコーティングすることによって調製される。次に典型的には、結合剤前駆体は、少なくとも十分に硬化されて研磨材層になる。
【００２９】
任意に、スーパーサイズは、サイズ層又はスラリー層の少なくとも一部に重なってもよい。スーパーサイズは、例えば、カップリング剤、繊維、潤滑剤、可塑剤、懸濁化剤、湿潤剤、充填剤、界面活性剤、粉砕助剤、染料、及び顔料などの結合剤と組合せて１種以上の任意の構成成分を包含してもよい。
【００３０】
研磨材粒子と、メイク層、サイズ層、及びスーパーサイズ層とを含む、コーティングされた研磨材積層ディスクを調製するのに好適な、コーティングされた研磨材物品は周知であり、並びに例えば、米国特許第５，４３６，０６３号（フォレット（Follett）ら）、同第５，９６１，６７４号（ガグリアーディ（Gagliardi）ら）、同第４，７５１，１３８号（ツメイ（Tumey）ら）、同第５，７６６，２７７号（デフォー（DeVoe）ら）、同第６，０７７，６０１号（デフォー（DeVoe）ら）、同第６，２２８，１３３号（サーバー（Thurber）ら）、及び同第５，９７５，９８８号（クリスチャンソン（Christianson））に記載されており、その開示を参考として本明細書に組み入れる。スラリーコートを有する、コーティングされた研磨材積層ディスクを調製するのに好適な、コーティングされた研磨材物品は周知であり、並びに例えば、米国特許第５，１５２，９１７号（パイパー（Pieper）ら）、同第５，４３５，８１６号（スパージョン（Spurgeon）ら）、同第５，６７２，０９７号（フープマン（Hoopman））、同第５，６８１，２１７号（フープマン（Hoopman）ら）、同第５，４５４，８４４号（ヒバード（Hibbard）ら）、同第５，８５１，２４７号（ストウツェル（Stoetzel）ら）、及び同第６，１３９，５９４号（キンケイド（Kincaid）ら）に記載されており、その開示を参考として本明細書に組み入れる。
【００３１】
織布は、織物繊維及びそのブレンドを含む。有用な繊維の例は、ポリエステル、木綿、ポリエステル／木綿のブレンド、レーヨン、アクリル、ポリアミド、ポリオレフィン、炭素繊維、ガラス繊維、ポリイミド繊維、及びこれらの組合せなどが挙げられる。
【００３２】
織布は、典型的には、７０〜６８０の範囲の平方メートル当たりのグラム数（すなわち、ｇ／ｍ２）（平方ヤード当たり２〜２０オンス（ｏｚ））の坪量を、例えば、１４０〜５１０ｇ／ｍ２（平方ヤード当たり４〜１５オンス）の坪量を、又は更に１７０〜３６０ｇ／ｍ２（平方ヤード当たり５〜１３オンス）の坪量を有するが、他の坪量が使用されてもよい。
【００３３】
織布裏材上への任意のプレサイズ処理は通常、裏材と研磨材メイク樹脂との間の結合を強め、並びに布地の不規則織りパターンを平準化する。任意のプレサイズは通常、好適な硬化性プレサイズ前駆体を織布上にコーティングすることによって織布に塗布され、次に（例えば、加熱又は化学作用のある照射に曝露することによって）十分に硬化されて、硬化性プレサイズ前駆体がプレサイズに変換される。任意のプレサイズは、織布に対するプレサイズとして好適ないかなる材料を含んでもよく、これには例えば、少なくとも部分的に硬化されるフェノール、アミノプラスト、又はエポキシ樹脂、あるいはこれらの混合物が挙げられる。任意のプレサイズ樹脂は、充填剤の追加によって、及びポリマーラテックス、可塑化添加剤、又はこれらの混合物の追加によって、改善されてもよい。
【００３４】
使用される場合、任意のプレサイズは通常、いずれかの好適な手段によって織布に塗布されており、それには例えば、（例として軟質ゴムロールが用いられる）ロールコーティング、噴霧、トランスファーコーティング、ディップコーティング、スクリーン印刷、グラビアコーティング、カーテンコーティング、バーコーティング、ナイフコーティング、又はダイコーティングが挙げられる。任意のプレサイズの付加重量は、通常は、０．１〜４００ｇ／ｍ２の範囲内であるが、より多い及びより少ないコーティング重量が使用されてもよい。プレサイズの織布に対する付着を増進するために、織布は、既知の方法によって改善されてもよく、それらには、コロナ放電、紫外線曝露、電子ビーム曝露、フレームディスチャージ（flame discharge）、及び／又はスカッフィング（scuffing）が挙げられる。
【００３５】
任意に、例えば、コーティングされた研磨材既存材料がガラス布地に積層される実施形態では、織布は、その上に裏サイズ（backsize）を有してもよい。任意の裏サイズ（backsize）は、織布に対する裏サイズ（backsize）として好適ないずれかの材料を含んでもよく、それらには、例えば、フェノール樹脂（例えばＣａＣＯ３充填フェノール樹脂）、アミノプラスト樹脂（例えばＣａＣＯ３充填アミノプラスト樹脂）、エポキシ樹脂、及びこれらの混合物が挙げられる。
【００３６】
任意に、織布は、織布に浸透する含浸剤で処理されてもよい。織布用の含浸剤の例には、フェノール樹脂（例えばラテックスで変性されたフェノール樹脂）、アミノプラスト樹脂、エポキシ樹脂、及びこれらの混合物が挙げられる。
【００３７】
ガラス布地は、ガラス繊維を含んでおり、例えば、織布又は不織布であってもよい。ガラス布地は、典型的には、７０〜６８０ｇ／ｍ２（平方ヤード当たり２〜２０オンス）の坪量を、例えば、１４０〜５１０ｇ／ｍ２（平方ヤード当たり４〜１５オンス）の坪量を、又は更に、１７０〜３６０ｇ／ｍ２（１０平方ヤード当たり５〜１３オンス）の坪量を有するが、他の坪量が使用されてもよい。
【００３８】
ガラス布地は、ガラス布地を結合する、強化する、堅化する、及び寸法的に安定化させるように働き、並びに曲げられたときにガラス繊維が破壊する傾向を減少する、含浸剤を含む布地処理剤を有する。含浸剤は、典型的には、ガラス布地の１〜５０重量％の付加重量で、例えば、ガラス布地の１０〜３０重量％で、又は更に、ガラス布地の１５〜２５重量％で、織りガラス布地に添加されるが、他の量の含浸剤も使用されてもよい。好適な含浸剤の例は、フェノール樹脂、アミノプラスト樹脂、エポキシ樹脂、及びこれらの混合物が挙げられる。
【００３９】
含浸剤は通常、実質的に流体状態の（任意に、溶媒中の）硬化性含浸剤前駆体としてガラス布地に塗布され、次にこれが、エネルギー（例えば、熱又は放射）の付加により少なくとも部分的に硬化（すなわち、少なくとも部分的に架橋）される。含浸剤は、典型的には、ガラス布地の１〜９９重量％の（固体基準）付加重量で、例えば、ガラス布地の１０〜５０重量％で、又は更に、ガラス布地の１５〜４０重量％で、ガラス布地に浸透するが、他の量の含浸剤も使用されてもよい。含浸剤のガラス布地への濡れ及び付着を改善するために、ガラス布地は１つ以上の表面処理が、例えばシラン処理などが取り入れられてもよい。湿潤剤及び界面活性剤もまた、含浸樹脂に組み入れられてもよい。
【００４０】
通常は使用されないが任意に、ガラス布地は、追加的な布地処理剤を、例えば、プレサイズ、サブサイズ、及び／又は裏サイズ（backsize）（例えば、織布に関連して上で説明されたようなもの）などを有してもよい。
【００４１】
ガラス布地の有用な織りタイプの例には、平織、４ハーネス（harness）サテン（カラスの足（crowfoot））、８ハーネスサテン、及びあや織が挙げられる。販売元は、例えば、サウスカロライナ州スレイター（Slater, SC）のＪＰＳガラス（JPS Glass）、オハイオ州トレド（Toledo, OH）のオウエンスコーニング（Owens Corning）、及びノースカロライナ州グリーンスボロ（Greensboro, NC）のＢＧＦインダストリーズ（BGF Industries）が挙げられる。
【００４２】
有用な不織布ガラス布地の例は、連続ストランドのマット、チョップトストランドのマット、結合されたマット、エアレイドウェブ、及びフェルトが挙げられる。販売元は、オハイオ州トレド（Toledo, OH）のオウエンスコーニング（Owens Corning）が挙げられる。
【００４３】
熱可塑性積層接着剤は、１４０〜１９０℃の間の溶融開始温度を有する。１４０℃未満の溶融温度は、コーティングされた研磨材積層ディスクの重度連続使用の間に生成される熱のために、接着剤の軟化又は再溶融という結果を引き起こすことがある。１９０℃を超える溶融開始温度は、他の裏材又は樹脂構成成分の特性を劣化させない裏材積層中の加工が困難である。耐久性及び積層固着の破壊に対する抵抗性のために、少なくとも２０メガパスカルの引張り強度が、一般に望ましい。
【００４４】
熱可塑性積層接着剤は、少なくとも２０メガパスカル（ＭＰａ）のＩＳＯ  ５２７による引張り強度を有するポリアミド、又は少なくとも８７のショアーＡデュロメータを有するポリウレタン、又はこれらの混合物を含む。
【００４５】
積層接着剤中に含有するのに有用なポリアミド類の例は、ナイロン類（例えば、ナイロン１２、ナイロン６，１２）及びこれらのブレンド、ナイロンコポリマー類、並びにこれらのブレンドが挙げられる。高温ホットメルト接着剤として使用のために販売される様々な好適なポリアミド類が購入可能である。ホットメルトポリアミド類の代表的な販売者は、サウスカロライナ州サムター（Sumter, SC）のＥＭＳケミー（EMS Chemie）及びウィスコンシン州ワウワトサ（Wauwatosa, WI）のボスティク（Bostik）が挙げられる。
【００４６】
少なくとも２０ＭＰａの引張り強度は、有用なレベルの性能を達成するために一般に必要であるが、より高い引張り強度（例えば、少なくとも２５又は更に少なくとも３０ＭＰａ）は、裏打ち性能を更に高める傾向となる可能性がある。
【００４７】
有用なポリウレタン類接着剤の例は、ポリウレタン技術分野でＴＰＵと一般に呼ばれている、ジイソシアネート類又はそれらの機能的同等物とジオール類及び／又はジアミン類との反応により形成されて、実質的に線状の熱可塑性ポリウレタン類を生じる、熱可塑性ポリウレタン類が挙げられる。
【００４８】
有用な熱可塑性ポリウレタン類の例は、ポリエーテルジオール類及びポリエステルジオール類に基づく並びにトルエンジイソシアネート及びビス（４−イソシアノトフェニル（isocyanotophenyl））メタンのようなイソシアネート類を取り入れているものが挙げられる。二官能性イソシアネートプレポリマー類とジオール又はジアミン硬化剤との反応により製造されるポリウレタン類も、有用である。好適なポリウレタン類は、高温ホットメルト接着剤としての使用のために購入可能である。代表的な販売元は、サウスカロライナ州サムター（Sumter, SC）のスティーブンスウレタンズ（Stevens Urethanes）、ミシガン州ワイアンドット（Wyandotte, MI）のバスフ（BASF）、テキサス州ザウッドランド（The Woodlands, TX）のハンツマンポリウレタンズ（Huntsman Polyurethanes）、ミシガン州ミッドランド（Midland, MI）のダウケミカル社（Dow Chemical Co.）が挙げられる。
【００４９】
少なくとも８７のショアーＡデュロメータが有用なレベルの性能を達成するために一般に必要であるが、より高いショアーＡデュロメータ値（例えば、少なくとも９０又は更に少なくとも１００）は、裏打ち性能を更に高める傾向となる可能性がある。
【００５０】
熱可塑性積層接着剤は、０．０２５〜０．２５ｍｍ（１〜１０ミル）、例えば、０．０５１〜０．２０ｍｍ（２〜８ミル）、又は更に０．０７６〜０．１５ｍｍ（３〜６ミル）の厚さを有するフィルムとして便利に使用されてもよいが、他の厚さも使用されてもよい。更に、熱可塑性積層接着剤は、裏材構成要素に対して他の形態で供給されても、例えば、溶融流体として押し出し若しくは噴霧、又は粉末として適用などで供給されてもよい。熱可塑性積層接着剤は通常、熱可塑性積層接着剤を融解し結果として得られる積層物品中の強い接着剤固着を確実にするために、十分な熱及び圧力を用いて（例えば、加熱されたプレス又はベルトの積層機を使用して）、次に、溶融した熱可塑性積層接着剤を冷却することにより固化されて、ガラス布地及び織布に固着される。圧力は通常、積層プロセスの冷却段階の少なくとも一部を通して維持される。積層は、バッチプロセスとして実施されても、連続プロセスとして実施されてもよい。
【００５１】
例えば上記のように、織布とガラス布地は、織布の上に研磨材層が供給される前に共に積層されてもよい。別の方法としては、織布はコーティングされた研磨材既存材料の一部として提供されて、ガラス布地がこれに積層されてもよい。
【００５２】
望ましい作業属性を提供するために、裏材ディスクの様々な特性は有利に調節されてもよい。例えば、裏材ディスクは、回転破損を防ぐために一般に十分な破断強度（例えば、１ｃｍ幅当たり少なくとも５３．６ｋｇ（１インチ幅当たり３００ポンド）、より典型的は、１ｃｍ幅当たり５３．６〜３５７ｋｇ（１インチ幅当たり８００〜２０００ポンド）の範囲）を有すべきであるが、これは必須条件ではない。同様に、裏材ディスクは、典型的は、少なくとも３５００ＭＰａ（１平方インチ当たり５００，０００ポンド）（例えば、３５００〜１３８０００ＭＰａ（１平方インチ当たり５００，０００〜２０，０００，０００ポンド）の範囲）のヤング率を有すべきであるが、これは必須条件ではない。加えて、作業者の取り扱いを容易にするために、裏材ディスクの曲げ弾性率は、３５〜５００メガパスカル（ＭＰａ）の範囲であるように、より典型的には、１７５〜４７５ＭＰａの範囲であるように選定されてもよいが、これは必須条件ではない。
【００５３】
突き当たって破断することを防止する助けをするために、積層された裏材ディスクの耐衝撃性は、少なくとも０．１ジュール（例えば、０．３〜１ジュールの範囲）であってもよいが、これは必須条件ではない。裏材ディスクは、典型的には、０．２５〜２．５ｍｍ（３０〜１００ミル）の厚さを有するが、これは必須条件ではない。裏材ディスクは、任意に、その上に追加的な処理を、例えば、研磨材層の反対側に静電防止処理などを有してもよい。
【００５４】
コーティングされた研磨材積層ディスクは、例えば図２及び３に示されるような様々な形態で提供されてもよい。
【００５５】
コーティングされた研磨材積層ディスク２００の幾つかの実施形態では、図２に示されるように、裏材ディスク１２０は、任意に金属製補強カラー１８２が嵌め込まれた、中央開口部１８０を有する。
【００５６】
コーティングされた研磨材積層ディスク３００の幾つかの実施形態では、図３に示されるように、裏材ディスク１２０は、中央に配置された取付け具１９０を有する。好適な取付け具の例は、ティナーマンナット（Tinnerman nut）、ねじ付き支柱、及びその他の迅速連結締結具が挙げられる。
【００５７】
コーティングされた研磨材ディスクの幾つかの用途の場合、平面以外の表面プロファイルのディスクを有することが有利である。例えば内隅の研磨を容易にするために、僅かに丸められた縁部をディスクに有するのが有用であることが多い。コーティングされた研磨材積層ディスクは、望ましい様々な表面プロファイルに熱形成されてもよい。このことは、例えば、好適なプロファイルが付いたプラテンを有する加熱されたプレス中に積層接着剤が軟化するまでディスクを置き、新しい形状が安定するまで冷却して、次にディスクをプレスから取り出すことによって、実施することができる。別の方法では、ディスクは、最初にプレス外で加熱されて積層接着剤が軟化され、次に冷却されたプレス中に置かれて新しいプロファイルを樹立及び安定化されてもよい。積層及び熱成形のプロセスは又、製造方法の幾つかと組合されて、既にディスク形体に変換された構成要素に積層が実施されてもよい。
【００５８】
本発明の目的及び利点を以下の非限定的な実施例により更に例示するが、これらの実施例の中で挙げた特定の材料及びその量、並びに他の条件及び詳細は、本発明を不当に限定するように解釈されるべきではない。
【実施例】
【００５９】
別途注記のない限り、実施例における、及び本明細書の他の部分における、全ての部、割合、及び比率などは、重量基準である。
【００６０】
スイングアーム法層間剥離試験手順：
この試験手順は、強くて連続的なディスク研削操作の間に生成される熱及び研削力を模擬しており、これらの条件下で積層接着剤が固着一体性を維持するかどうかを決定するために使用される。
【００６１】
評価される研磨材ディスクは、ミネソタ州セントポール（St. Paul, MN）の３Ｍ社（3M Company）から取引表記「リブ付きディスクパッドフェースプレート（DISC PAD FACE PLATE - RIBBED）部品番号０５１４４−８０５１５ハード」で購入可能な、２０．３ｃｍのリブ付き円形バックアッププレートに取り付けられる。次に、そのバックアッププレートはミネソタ州センタービル（Centerville, MN）のリールマニュファクチャリング（Reel Manufacturing）から取引表記「スイングアーム試験機（SWING ARM TESTER）」で入手される試験装置に、金属ねじ締結具を用いて固定される。３０．５ｃｍ直径及び１．８９７ｍｍの厚さを有する、４組の１．９ｍｍ（１４ゲージ）１０１０鋼のディスク形状ワークピースが計量されて、試験装置に金属締結具で固定される。それぞれの試験中に、鋼ワークピースは、８０００グラムの荷重で研磨材物品ディスクに当てられる。研磨材物品ディスクは１分につき３５００回転（ｒｐｍ）で回転され、ワークピースは２ｒｐｍで回転されながら、単一の５分間にわたって５度の角度でディスクに接触して置かれる。試験サイクルの終了直後、多用途ナイフの刃を固着ラインに挿入することによって、ディスクの積層固着に層間剥離及び接着剤溶融が無いか検査される。積層固着は固着が完全であって接着剤が溶融していなかった場合、「合格」と格付けされ、層間剥離が存在するか又は接着剤の溶融が見つかった場合、「不合格」と格付けされる。鋼の除去量（スイングアームの総削り取り）及びそれぞれの研磨材ディスクの重量損（すなわち、さや剥ぎ）が記録される。
【００６２】
接着剤剥ぎ取り剥離試験手順：
試験される積層研磨材物品は、１方の縁部に積層固着を有さない約８ｃｍ幅×２５ｃｍ長さの片に変換される。木材ボード（１７．８ｃｍ×７．６ｃｍ×０．６ｃｍ）の長さの半分に、３Ｍ社（3M Company）から取引表記「ジェットメルトホットメルト接着剤（JET- MELT HOT MELT ADHESIVE）ＰＧ３７７９」で購入可能な、ホットメルト積層接着剤がコーティングされる。接着剤は、３Ｍ社（3M Company）から取引表記「ポリガンＩＩホットメルトアプリケータ（POLYGUN II HOT MELT APPLICATOR）」で購入可能な、ホットメルトグルーガンで塗布される。積層された研磨材物品の積層固着の無い１０ｃｍがボードから張出すような方法で、コーティングされた研磨材物品の研磨材粒子を担持する側はホット積層接着剤コーティングが有るボードの側に付着される。ボードとコーティングされた研磨材物品とが密に固着するように、圧力が付加される。
【００６３】
試験される研磨材物品は、２５℃において、物品の両側の直線に沿って、コーティングされた研磨材物品の幅が５．１ｃｍに減少されるように切断される。得られた研磨材物品／ボード複合体は、ミネソタ州エデンプレイリー（Eden Prairie, MN）のＭＴＳシステムズ社（MTS Systems Corp.）から取引表記「シンテック（SINTECH）６Ｗ」で購入可能な、引張試験機の上部つかみ具に取り付けられた取付け具に水平に取り付けられる。つかみ具間の距離が１２．７ｃｍであるように、積層研磨材物品のガラス布地層の張出し部分の約１ｃｍが、試験機の下部つかみ具に取り付けられる。試験機は、つかみ具を０．０８５センチメートル／秒（ｃｍ／ｓ）の速度で引き離して、飽和したガラス布地を木材ボードから９０度の角度で遠くへ引っ張り、積層研磨材物品の一部を積層境界面で分離させる。分離に必要な力（すなわち、剥ぎ取り力）は、キログラム／センチメートル（ｋｇ／ｃｍ）で報告される。飽和したガラス布地が試験中に破断する場合、裏打ち強度を超える剥離強さを表しており、そのデータは「破断」として報告される。
【００６４】
重負荷手持ち研削試験手順：
この試験手順は、積層研磨材ディスク構造が強くて連続的な研削に耐える能力を、これに伴って生成される機械的な力及び熱の下で測定する。
【００６５】
評価される研磨材ディスクが計量されて、次に、サウスカロライナ州レキシントン（Lexington, SC）のクーパーパワーツールズ（Cooper Power Tools）から入手されたクレコ（Cleco）直角グラインダー、モデル番号７６０ＶＬ、定格６０００ｒｐｍに取り付けられた、３Ｍ社（3M Company）から取引表記「赤のリブ付きディスクパッドフェースプレート（RED RIBBED DISC PAD FACE PLATE）」部品番号０５１１４４−８０５１４で購入可能なバックアッププレートに取り付けられる。
【００６６】
幅１５．２５ｃｍ（６インチ）及び厚さ０．９５ｃｍ（３／８インチ）を有する１０１８軟鋼（mild carbon steel）のワークピースが計量されて、作業台に対して垂直姿勢で締め付けられる。研磨材ディスクを使用して、ワークピースの幅に相対的に４５度の角度の強い手圧力の下で、パッドを浅い角度で傾け、素材が取り去られるのにつれてワークピースを横切って研磨材を前後に横断させて、ワークピースを研磨する。創り出されている４５度の斜角がワークピースの厚さを完全に横断した時、グラインダーを持ち上げ研磨材ディスクを水平姿勢にして研削を継続し、浅い角度で再び傾けて、再度平らになるまで下へ斜角を研削する。このサイクルを繰り返し、ワークピース上に斜角を交互に形成して除去する。
【００６７】
合計５分間の連続研削サイクルの後、試験を終了する。研磨材物品を、損傷、層間剥離、又は過剰さや剥ぎについて検査する。ワークピースを計量して、総素材除去すなわち「削り取り」を計算する。研磨材ディスクをグラインダーから取り外して計量し、ディスク重量損を計算して「さや剥ぎ」として報告する。
【００６８】
材料：
下表１に実施例で使用された材料についての略称を列記する。
【表１】
0005454798.tif 000002
【００６９】
積層：
積層接着剤の調製方法Ａ：フィルムとして購入された積層接着剤の場合、フィルムを受領のまま使用。薄いフィルムの場合、総フィルム厚さ０．１〜０．１５ｍｍ（４〜６ミル）を得るために、多層を使用。
【００７０】
積層接着剤の調製方法Ｂ：ペレットとして購入された積層接着剤の場合、スロットダイを通して冷却ロールの上に又は冷却ロール上の取り外し可能な基材の上に押し出すことによって、０．１〜０．１５ｍｍ（４〜６ミル）の厚さのフィルムに調製。
【００７１】
積層接着剤の調製方法Ｃ：粉末として購入された積層接着剤の場合、接着剤は、適切に処理されたガラス布地の２１．６×２１．６平方センチメートル（８．５×８．５平方インチ）に対して０．１５ｍｍ（６ミル）の同等なフィルム厚さにて相当する重量にふるいで手散布。粉末は次に、粉末コーティングされたガラス布地を（粉末側を上にして）ポリマーの融点以上に加熱されたプレート上に粉末の全てが溶融するまで置くことによって、溶融されて連続フィルムになる。
【００７２】
積層方法：研磨材シートＡＢ１、積層接着剤フィルム、及び処理されたガラス裏材（又は、調製方法Ｃの場合、積層接着剤がコーティングされて処理されたガラス裏材）は、カンザス州ピッツバーグ（Pittsburg, KS）のＮＩＸ社（NIX Corporation）から取引表記「ＮＩＸモデルＮ−８００」で購入可能な加熱されるプラテンプレス中に、処理されたガラス布地部分を加熱されたプレスプラテンの近くに置かれる。積層体前駆体の両側は、紙剥離ライナーで覆われている。剥離試験サンプルの場合、試験中の容易な剥離開始を可能にするために、剥離ライナーの追加ストリップは、積層体前駆体の一方の縁部のＡＢ１と積層接着剤との間に挿入される。プレスは、積層接着剤の融点より十分に上の温度まで予熱されて、割り当て時間内で完全に溶融させる。プレスプラテンのゲージ圧は、２７５ｋＰａ（４０ｐｓｉ）に設定される。プレスは、接着剤を溶融するのに十分な時間で閉じられる。開放されると、積層体及び関連付けられた剥離ライナーがプレスから引き出されて、金属プレート下で約１５ｋｇの下向き力を手で付加されて約１０秒間置かれる。得られたコーティングされた研磨材積層体は次に、少なくとも３０秒間追加して、金属プレート下で１．５ｋｇの下向き力を受けるままにされる。この時点で、接着剤は固化しており、剥離ライナーが取り外される。
【００７３】
ディスクに変換する方法：
様々に積層されたサンプルから、コーティングされた研磨材積層ディスク（１８ｃｍ（７インチ）直径、２．２ｃｍ（７／８インチ）中央穴付きは、打抜き定規カッター及び水圧プレスの使用で切り出される。
【００７４】
実施例１〜６及び比較例Ａ〜Ｖ
表２は、実施例及び比較例のそれぞれについての積層接着剤のポリマー種類及び物理特性の概要を提供する。
【００７５】
コーティングされた研磨材積層体の実施例１〜６及び比較例Ａ〜Ｖは、表３及び４にて報告されるような成分及び積層条件を用いて調製された。コーティングされた研磨材積層体から、１８ｃｍ（７インチ）直径×２．２ｃｍ（７／８インチ）中央穴の研磨材ディスクは、ディスクに変換する方法で説明されるように切り出された。実施例１〜６及び比較例Ａ〜Ｖは、スイングアーム法層間剥離試験手順により試験された。試験結果を、表３にて報告する。実施例１〜６及び比較例Ａ〜Ｖは、接着剤剥ぎ取り剥離試験手順を用いて、接着剤固着の一体性について試験された。この試験の結果を表４にて報告する。実施例１〜６及び選定された比較例は、重負荷手持ち研削試験手順で試験された。結果を表５に示す。
【表２】
0005454798.tif 000003
【表３】
0005454798.tif 000004
【表４】
0005454798.tif 000005
【表５】
0005454798.tif 000006
【００７６】
本発明の様々な修正及び変更は、本発明の範囲及び趣旨を逸脱せずに、当業者によって行なわれる可能性があり、本発明は、本明細書に記載された例示的な実施形態に不当に限定されるものではないことを理解すべきである。
【図１】
0005454798.tif 000007
【図２】
0005454798.tif 000008
【図３】
0005454798.tif 000009